(57)【要約】      （修正有）【課題】渋柿をアルコール脱渋する場合に使用するアルコール吸収材合紙シートを提供する。【解決手段】不織布とプラスチックフィルムと紙とを順次積層した３層構造を特徴とする渋柿用のアルコール吸収材合紙シートである。３層構造において、不織布の坪量が２０〜６０ｇ／ｍ２であり、プラスチックフィルムの厚さが１０〜８０μｍであり、紙の坪量が５０〜３００ｇ／ｍ２である。従来技術のパルプ坪量が約１５００ｇ／ｍ２以上から、パルプとしての坪量は７０〜３６０ｇ／ｍ２に、プラスチックフィルムを加えた総坪量でも、９０〜４４０ｇ／ｍ２に大きく低下し、ＣＯ２の削減に効果のあるものである。【選択図】図１
0003147867.tif 000002
【実用新案登録請求の範囲】
【請求項１】
不織布とプラスチックフィルムと紙とを順次積層した３層構造を特徴とする渋柿用のアルコール吸収材合紙シート。
【請求項２】
請求項１に記載のアルコール吸収材合紙シートを、両面段ボールの少なくとも１方のライナーに不織布が外面になるように使用したことを特徴とする段ボールシート。
【請求項３】
アルコール吸収材合紙シートの３層構造において、不織布の坪量が２０〜６０ｇ／ｍ２であり、プラスチックフィルムの厚さが１０〜８０μｍであり、紙の坪量が５０〜３００ｇ／ｍ２であることを特徴とする請求項１または２に記載のアルコール吸収材合紙シート。
【考案の詳細な説明】
【技術分野】
【０００１】
本発明は、渋柿をアルコール脱渋する場合に使用するアルコール吸収材シートに関するものである。
【背景技術】
【０００２】
渋柿の脱渋方法としては、アルコール脱渋、炭酸ガス脱渋等がある。
アルコール脱渋の従来技術としては、脱脂綿にエチルアルコールを染込ませた後、柿に直接脱脂綿が触れないように柿とアルコールを染込ませた脱脂綿を袋に封入し、脱気する方法、プラスチックフィルム製の１個包装用の包装袋に渋柿を１個と粉末アルコールを入れ、かつ液化炭酸ガスを充填して、密封する方法がある（例えば、特許文献１）。
この方法では、柿を一個ずつ包装するといった膨大な手間とコストがかかる。
【０００３】
また個別包装をせずに、脱渋する方法として、渋柿をアルコールバリアー性のある段ボールに入れ、次いでアルコール吸収材を柿の上に乗せてから、アルコールをアルコール吸収材に添加し吸収させてから、段ボールを密封する。その後、段ボールは、産地から消費地に輸送されるが、その輸送期間の１〜３日の間にアルコール吸収材から発散したアルコールが段ボール内に充満し、渋柿を脱渋する技術があった。
この場合のアルコール吸収材の役割は、段ボール内でのアルコールの気化蒸散とアルコールが直接に液体の状態で柿に接しないことである。
アルコールが柿に直接液体の状態で接すると、柿の表面が焼けた状態になり、商品価値が大きく低下する。
【０００４】
このアルコール吸収材には、丸三製紙の柿の脱渋マット（商品名：ＭＦＢ１４）の様に、パルプ（古紙パルプも含む）からなる厚紙とパルプ（古紙パルプも含む）からなる厚紙の間にプラスチックフィルムが存在するものがあり、その坪量は１５００ｇ／ｍ２以上のものが使用されていた。
この構成にすると、柿の上部に乗せたアルコール吸収シートの上面に一定量のアルコールを添加しても、アルコールが上面から下面まで通過することはなく、柿表面のアルコール焼けの問題は解消されていた。
しかしながら、従来技術のアルコール吸収材は、その重量が重く、パルプ使用量が非常に大であり、価格的にも高価である問題があった。
【０００５】
【特許文献１】特開平７−２８９１６１号公報
【考案の開示】
【考案が解決しようとする課題】
【０００６】
本考案は、従来技術のアルコール吸収材の問題である重量が重く、パルプ使用量が非常に大であることと高価であることを解消するものである。
【課題を解決するための手段】
【０００７】
本考案は、上記課題を解決するために以下の（１）〜（３）の構成を採る。
（１）不織布とプラスチックフィルムと紙とを順次積層した３層構造を特徴とする渋柿用のアルコール吸収材合紙シートである。
【０００８】
（２）（１）項に記載のアルコール吸収合紙シートを、両面段ボールの少なくとも１方のライナーに不織布が外面になるように使用したことを特徴とする段ボールシートである。
（３）アルコール吸収材合紙シートの３層構造において、不織布の坪量が２０〜６０ｇ／ｍ２であり、プラスチックフィルムの厚さが１０〜８０μｍであり、紙の坪量が５０〜３００ｇ／ｍ２であることを特徴とする（１）項または（２）項の記載のアルコール吸収材合紙シートである。  
【考案の効果】
【０００９】
本考案は、従来技術のパルプ坪量が約１５００ｇ／ｍ２以上から、パルプとしての坪量は７０〜８００ｇ／ｍ２に、プラスチックフィルムを加えた総坪量でも、９０〜８８０ｇ／ｍ２に大きく低下し、ＣＯ２の削減に効果のあるものである。
【考案を実施するための最良の形態】
【００１０】
以下、本考案の実施の形態について説明するが、本考案は以下の実施の形態に限定されるものではなく、考案の範囲を逸脱しない限りにおいて、変更、修正、改良を加え得るものである。
【００１１】
本考案は、パルプ使用量減のため、アルコール吸収材を不織布とプラスチックフィルムと紙とを積層した３層構造シートにするものである。
【００１２】
図１に積層した３層構造シートの断面の一例を示す。
不織布１は、添加されたアルコールの吸収・保持すると共に緩やかな蒸散に役立ち、プラスチックフィルム２は、アルコールの紙への浸透を防止し、紙３はシートのカール防止とアルコールが柿へ直接接触することを防止するものである。
【００１３】
不織布１は、アルコールを吸収するものであればよく、その不織布の材料、製法に限定されるものではなく、坪量が２０〜６０ｇ／ｍ２であればよい。
【００１４】
プラスチックフィルム２は、不織布１に吸収されたアルコールの紙３への透過を防止するフィルムであれば良く、例えば、エチルアルコールのガス透過度が１５００ｍｌ／ｍ２・２４ｈ以下のフィルム、具体的には、低密度ポリエチレン（ＬＤＰＥ）、エチレン−ビニルアルコール共重合体（ＥＶＯＨ）二軸延伸ポリビニルアルコール等が挙げられ、そのフィルムの厚さが１０〜８０μｍである。
【００１５】
紙３は、シートのカール防止と柿へのアルコールの直接接触を防ぐものであり、ある程度の剛度を有する紙・板紙であればよく、坪量が５０〜３００ｇ／ｍ２である。
【００１６】
不織布１とプラスチックフィルム２と紙３を積層する方法としては、不織布１と紙３の間にプラスチックフィルム２を押し出しラミネートする方法、３層間に接着剤を用いて接着する方法でもよく、３層構造を形成すればよい。
【実施例】
【００１７】
以下、本考案を実施例に従って説明する。
【００１８】
＜実施例１＞
不織布（王子キノクロス社の乾式パルプ不織布：キノクロス）＝５０ｇ／ｍ２とクラフト紙＝７０ｇ／ｍ２との間に低密度ポリエチレンフィルム＝２０μｍ（１８．５ｇ／ｍ２）を押し出しラミネートにより不織布／プラスチックフィルム／クラフト紙からなる３層構造のアルコール吸収材合紙シートを作成した。
合計坪量＝１３８．５ｇ／ｍ２であり、１枚の寸法＝３８４＊３０６ｍｍに断裁した。アルコール吸収合紙シート１枚の重量は約１６ｇである。
【００１９】
＜実施例２＞
シングルフェサー側ライナーに王子板紙社のＯＦＫ２２０ライナーを、中芯には王子板紙社のＯＮＤ１２０中芯を使用し、Ｂフルートの片面段ボールを製造する。
次いで、この片面段ボールと、実施例１のアルコール吸収材合紙シートの不織布面が外面となるように貼り合せてＢフルートのアルコール吸収段ボールシートを作成した。
【００２０】
＜比較例１＞
丸三製紙：柿用脱渋マット（商品名：ＭＦＢ１４）、坪量＝１６４０ｇ／ｍ２、厚さ＝３ｍｍのアルコール吸収材を断裁して、１枚の寸法＝３８４＊３０６ｍｍとした。アルコール吸収材１枚の重量は約１９３ｇである。
【００２１】
ＪＩＳ  Ｚ  １５０７に規定されている０２０１型の段ボール箱で、箱の内側に低密度ポリエチレンがラミネートされた箱の中に、渋柿を敷き詰めた上に、実施例１と実施例２のアルコール吸収材合紙シートの不織布面が上方になるように、または比較例１の柿用脱渋マットを被せ、濃度５５％のエチルアルコールを生柿１ｋｇあたり１０ｍｌ滴下した後に直ちに段ボール箱を密封した。
【００２２】
以上のようにして得られた段ボール箱を常温で輸送し、３日後に開封したところ、実施例１、実施例２と比較例１ともアルコールによる黒く焼けることも無く、渋抜きが完了していた。
【産業上の利用可能性】
【００２３】
本考案のアルコール吸収材合紙シートは、従来よりも重量が１／１０以下の軽量な渋柿用のアルコール吸収材シートとして利用できる。
【図面の簡単な説明】
【００２４】
【図１】本考案の渋柿用アルコール吸収材合紙シートの断面である積層構造を示す。
【符号の説明】
【００２５】
１：不織布
２：プラスチックフィルム
３：紙
【図１】
0003147867.tif 000003